(57)【要約】  酸素および水蒸気などに対するバリア性に優れ、好ましくは一定期間加湿下で放置した後の水蒸気バリア性に優れたガスバリア性フィルムを提供する。  プラスチックフィルムの少なくとも片面に無機化合物薄膜が形成されてなるフィルムであって、前記無機化合物薄膜が酸化アルミニウムと酸化マグネシウムとを主たる成分とし、前記無機化合物薄膜中に含まれる酸化アルミニウムおよび酸化マグネシウムの合計１００質量％に対し、酸化マグネシウムの比率が５質量％以上、９０質量％以下であり、前記無機化合物薄膜の膜厚が５〜８０ｎｍであることを特徴とするガスバリア性フィルム。【特許請求の範囲】
【請求項１】
プラスチックフィルムの少なくとも片面に無機化合物薄膜が形成されてなるフィルムであって、前記無機化合物薄膜が酸化アルミニウムと酸化マグネシウムとを主たる成分として含んでなることを特徴とし、前記無機化合物薄膜中に含まれる酸化アルミニウムおよび酸化マグネシウムの合計１００質量％に対し、酸化マグネシウムの比率が５質量％以上、９０質量％以下であり、前記無機化合物薄膜の膜厚が５〜８０ｎｍであるガスバリア性フィルム。
【請求項２】
プラスチックフィルムの少なくとも片面に無機化合物薄膜が形成されてなるフィルムであって、前記ガスバリア性フィルムを４０℃９０％ＲＨで５０時間処理した後の水蒸気透過変化率（ΔＷＶＴＲ）が５０％以下である請求項１に記載のガスバリア性フィルム。
【請求項３】
前記無機化合物薄膜中に含まれる酸化アルミニウムおよび酸化マグネシウムの合計１００質量％に対し、酸化マグネシウムの比率が５質量％以上、２５質量％以下で、４０℃９０％ＲＨで５０時間処理した後の水蒸気透過変化率（ΔＷＶＴＲ）が５０％以下である請求項１あるいは２に記載のガスバリア性フィルム。
【請求項４】
前記無機化合物薄膜中に含まれる酸化アルミニウムおよび酸化マグネシウムの合計１００質量％に対し、酸化マグネシウムの比率が７０質量％以上、９０質量％以下で、４０℃９０％ＲＨで５０時間処理した後の水蒸気透過変化率（ΔＷＶＴＲ）が５０％以下である請求項１あるいは２に記載のガスバリア性フィルム。
【請求項５】
前記プラスチックフィルムの厚みが５０μｍ以下である請求項１〜４のいずれかに記載のガスバリア性フィルム。
【請求項６】
前記無機化合物薄膜が酸化アルミニウムと酸化マグネシウムを個別に加熱して得られたものである請求項１〜５のいずれかに記載のガスバリア性フィルム。
【発明の詳細な説明】
【技術分野】
【０００１】
本発明は、食品、医薬品、電子部品等の包装材料や、太陽電池、電子ペーパー、フィルム液晶など水蒸気バリア性を要求される電子機器などに用いられるガスバリア性フィルムに関する。
【背景技術】
【０００２】
食品、医薬品等に用いられる包装材料には、内容物を長期間保存することを可能にするために、酸化などの変質を促進する大気中の酸素、水蒸気などのガスを遮断する性質、すなわちガスバリア性を備えることが求められる。特に、太陽電池や、有機ＥＬなどの電子デバイスや、電子部品などに使用されるガスバリア性材料には、食品や医薬品等の包装材料以上に高いガスバリア性が要求される。【０００３】
従来から、包装材料としては、ポリビニルアルコール（ＰＶＡ）、エチレンビニルアルコール共重合体（ＥＶＯＨ）、ポリ塩化ビニリデン樹脂（ＰＶＤＣ）、或いはポリアクリロニトリル（ＰＡＮ）など一般にガスバリア性が比較的高いと言われる高分子樹脂組成物を積層したフィルムが使用されてきた。【０００４】
ところが、上述のＰＶＡ系やＥＶＯＨ系の高分子樹脂組成物を用いてなるガスバリア性積層フィルムは、温度依存性及び湿度依存性が大きいため、高温又は高湿下においてガスバリア性の低下が見られた。またＰＶＤＣやＰＡＮは、廃棄・焼却の際に有害物質が発生する危険性が高いという問題があった。【０００５】
また従来、より高いガスバリア性能が要求される包装材料として、プラスチックフィルムにアルミニウムなどの金属を蒸着したものが用いられてきた。しかし、このような包装材料を用いた場合、金属薄膜が不透明であるため、内容物を識別できなかったり、金属探知機による内容物検査や電子レンジでの加熱処理が行えなかったりという問題があった。【０００６】
そこで、かかる問題を解決するため、プラスチックフィルム上に酸化アルミニウム薄膜を設けたフィルムにより高いガスバリア性を発揮させることが提案されている（例えば、特許文献１参照）。
また、さらにガスバリア性を高めるために、プラスチックフィルム上に設ける無機酸化物薄膜として酸化・窒化アルミニウムおよび／または酸化・窒化珪素を用いたガスバリア性フィルムも報告されている（例えば、特許文献２参照）。
さらに、プラスチックフィルム上に設ける無機酸化物薄膜として酸化マグネシウムと酸化アルミニウム粒子を混合、加熱して得た薄膜も報告されている（例えば、特許文献３〜５参照）。【０００７】
しかしながら、上述した従来のガスバリア性フィルムは、酸素および水蒸気に対しては高いバリア性を発揮するものの、一定期間加湿下で放置した後の水蒸気バリア性も十分でなく、内容物によっては十分な水蒸気バリア性を発揮できなかった。
【先行技術文献】
【特許文献】
【０００８】
【特許文献１】特開２００４−８２４００号公報
【特許文献２】特開２００２−３６１７７８号公報
【特許文献３】特開昭６１−１９３８４１号公報
【特許文献４】特開平０７−１２６８３５号公報
【特許文献５】特開２０１２−１５８８２０号公報
【発明の概要】
【発明が解決しようとする課題】
【０００９】
本発明は、かかる従来技術の課題を背景になされたものである。すなわち、本発明の目的は、酸素および水蒸気などに対するバリア性に優れ、好ましくは一定期間加湿下で放置した後の水蒸気バリア性に優れたガスバリア性フィルムを提供することにある。
【課題を解決するための手段】
【００１０】
本発明者らは鋭意検討した結果、以下に示す手段により、上記課題を解決できることを見出し、本発明に到達した。
すなわち、本発明は、以下の構成からなる。【００１１】
（１）プラスチックフィルムの少なくとも片面に無機化合物薄膜が形成されてなるフィルムであって、前記無機化合物薄膜が酸化アルミニウムと酸化マグネシウムとを主たる成分として含んでなることを特徴とし、前記無機化合物薄膜中に含まれる酸化アルミニウムおよび酸化マグネシウムの合計１００質量％に対し、酸化マグネシウムの比率が５質量％以上、９０質量％以下であり、前記無機化合物薄膜の膜厚が５〜８０ｎｍであるガスバリア性フィルム。【００１２】
（２）前記ガスバリア性フィルムを４０℃９０％ＲＨで５０時間処理した後の水蒸気透過変化率（ΔＷＶＴＲ）が５０％以下である前記（１）のガスバリア性フィルム。【００１３】
（３）前記無機化合物薄膜中に含まれる酸化アルミニウムおよび酸化マグネシウムの合計１００質量％に対し、酸化マグネシウムの比率が５質量％以上、２５質量％以下で、４０℃９０％ＲＨで５０時間処理した後の水蒸気透過変化率（ΔＷＶＴＲ）が５０％以下である前記（１）あるいは（２）に記載のガスバリア性フィルム。【００１４】
（４）前記無機化合物薄膜中に含まれる酸化アルミニウムおよび酸化マグネシウムの合計１００質量％に対し、酸化マグネシウムの比率が７０質量％以上、９０質量％以下で、４０℃９０％ＲＨ５０時間処理後の水蒸気透過変化率（ΔＷＶＴＲ）が５０％以下である前記（１）あるいは（２）に記載のガスバリア性フィルム。【００１５】
（５）前記プラスチックフィルムの厚みが５０μｍ以下である前記（１）〜（４）のいずれかに記載のガスバリア性フィルム。【００１６】
（６）前記無機化合物薄膜が酸化アルミニウムと酸化マグネシウムを個別に加熱して得られたものである前記（１）〜（５）のいずれかに記載のガスバリア性フィルム。
【発明の効果】
【００１７】
本発明によれば、酸素および水蒸気などに対するバリア性に優れ、特に高い水蒸気バリア性を有する透明なガスバリア性フィルムを提供することできる。かかるガスバリア性フィルムは、各種食品、医薬品、工業製品の包装用途や、太陽電池、電子ペーパー、有機ＥＬ素子、半導体素子等の工業用途に好適に用いることができ、しかも生産コストも比較的安価であり、実用性が高い。
【発明を実施するための形態】
【００１８】
本発明のガスバリア性フィルムは、プラスチックフィルムの少なくとも片面に無機化合物薄膜が形成されてなるフィルムである。以下、本発明を詳述する。
【００１９】
〔基材フィルム〕
本発明で用いるプラスチックフィルムは、有機高分子樹脂からなる。前記有機高分子樹脂としては、ナイロン４・６、ナイロン６、ナイロン６・６、ナイロン１２などで代表されるポリアミド、ポリエチレンテレフタレート、ポリブチレンテレフタレート、ポリエチレン−２，６−ナフタレートなどで代表されるポリエステル、ポリエチレン、ポリプロピレン、ポリブテンなどで代表されるポリオレフィンの他、ポリ塩化ビニル、ポリ塩化ビニリデン、ポリビニルアルコール、全芳香族ポリアミド、ポリアミドイミド、ポリイミド、ポリエーテルイミド、ポリスルホン、ポリスチレン、ポリ乳酸、テトラフルオロエチレン、一塩化三弗化エチレンなどを挙げることができる。これらの中でも、ポリアミド、ポリエステルが好ましく、特に、耐熱性、寸法安定性、透明性の点ではポリエステルが好ましい。有機高分子樹脂は１種のみであってもよいし２種以上であってもよい。
【００２０】
好ましいポリアミドの具体例としては、ポリカプロアミド（ナイロン６）、ポリ−ε−アミノへプタン酸（ナイロン７）、ポリ−ε−アミノノナン酸（ナイロン９）、ポリウンデカンアミド（ナイロン１１）、ポリラウリンラクタム（ナイロン１２）、ポリエチレンジアミンアジパミド（ナイロン２・６）、ポリテトラメチレンアジパミド（ナイロン４・６）、ポリヘキサメチレンアジパミド（ナイロン６・６）、ポリヘキサメチレンセバカミド（ナイロン６・１０）、ポリヘキサメチレンドデカミド（ナイロン６・１２）、ポリオクタメチレンドデカミド（ナイロン８・１２）、ポリオクタメチレンアジパミド（ナイロン８・６）、ポリデカメチレンアジパミド（ナイロン１０・６）、ポリデカメチレンセバカミド（ナイロン１０・１０）、ポリドデカメチレンドデカミド（ナイロン１２・１２）、メタキシレンジアミン−６ナイロン（ＭＸＤ６）などを挙げることができる。また、前記ポリアミドは、これらを主成分とする共重合体であってもよく、その例としては、カプロラクタム／ラウリンラクタム共重合体、カプロラクタム／ヘキサメチレンジアンモニウムアジペート共重合体、ラウリンラクタム／ヘキサメチレンジアンモニウムアジペート共重合体、ヘキサメチレンジアンモニウムアジペート／ヘキサメチレンジアンモニウムセバケート共重合体、エチレンジアンモニウムアジペート／ヘキサメチレンジアンモニウムアジペート共重合体、カプロラクタム／ヘキサメチレンジアンモニウムアジペート／ヘキサメチレンジアンモニウムセバケート共重合体などを挙げることができる。ポリアミドには、フィルムの柔軟性改質成分として、芳香族スルホンアミド類、ｐ−ヒドロキシ安息香酸、エステル類などの可塑剤や、低弾性率のエラストマー成分や、ラクタム類などを配合することも有効である。
【００２１】
好ましいポリエステルの具体例としては、ポリエチレンテレフタレート、ポリブチレンテレフタレート、ポリエチレン−２，６−ナフタレートなどの他、これらを主成分とする共重合体が挙げられる。ポリエステル共重合体を構成するジカルボン酸成分は、テレフタル酸、イソフタル酸、フタル酸、２，６−ナフタレンジカルボン酸などの芳香族ジカルボン酸、トリメリット酸、ピロメリット酸などの多官能カルボン酸、アジピン酸、セバシン酸などの脂肪族ジカルボン酸などを主成分とすることが好ましい。またポリエステル共重合体を構成するグリコール成分は、エチレングリコール、１，４−ブタンジオールの他、ジエチレングリコール、プロピレングリコール、ネオペンチルグリコールなどの脂肪族グリコール、ｐ−キシリレングリコールなどの芳香族グリコール、１，４−シクロヘキサンジメタノールなどの脂環族グリコール、平均分子量が１５０〜２００００のポリエチレングリコールなどを主成分とすることが好ましい。ポリエステル共重合体は、さらに他の成分を共重合したものであってもよい。
【００２２】
さらにプラスチックフィルムを構成する有機高分子樹脂には、本発明の効果を損なわない範囲で、公知の添加物を添加してもよい。添加物としては、例えばシリカなどの滑剤の他、紫外線吸収剤、帯電防止剤、可塑剤、着色剤などが挙げられる。また、プラスチックフィルムを構成する有機高分子樹脂には、上述した有機高分子樹脂以外の他の重合成分を少量共重合したり、ブレンドしたりしてもよい。
【００２３】
プラスチックフィルムの作製方法は、特に限定されるものではなく、例えば、溶融押出し法、キャスト法など既知の方法でフィルム化した後、必要に応じ、長手方向及び／又は幅方向に延伸し、冷却、熱固定を施すことにより得ることができる。
【００２４】
本発明におけるプラスチックフィルムは、異種または同種の有機高分子樹脂を積層した積層型フィルムであってもよい。各層の種類、積層数、積層方法等は特に限定されず、目的に応じて公知の方法から任意に選択することができる。
【００２５】
本発明におけるプラスチックフィルムは、本発明の目的を損なわないかぎりにおいて、後述する無機化合物薄膜層を積層するに先行して、コロナ放電処理、グロー放電、火炎処理、表面粗面化処理等の表面処理を施されていてもよく、また、公知のアンカーコート処理、印刷、装飾が施されてもよい。
【００２６】
本発明におけるプラスチックフィルムは、その厚さが１μｍ以上３００μｍ以下の範囲であることが好ましく、さらに好ましくは５μｍ以上１００μｍ以下の範囲、最も好ましくは９μｍ以上５０μｍ以下の範囲である。
【００２７】
本発明におけるプラスチックフィルムの透明度は、特に限定されるものではないが、得られたガスバリア性フィルムを透明性が求められる包装材料用途で使用する場合には、プラスチックフィルムは５０％以上の透過率をもつことが望ましい。
【００２８】
〔無機化合物薄膜〕
本発明における無機化合物薄膜は、酸化アルミニウムと酸化マグネシウムとを含んでなる。このように酸化アルミニウムと酸化マグネシウムとを含む無機化合物薄膜を設けることにより、得られるフィルムのガスバリア性、特に水蒸気に対するバリア性を格段に向上させることができる。
【００２９】
本発明のガスバリア性フィルムにおいて、無機化合物薄膜中に含まれる酸化マグネシウムの質量比率は特に限定されないが、無機化合物薄膜中に含まれる酸化アルミニウムおよび酸化マグネシウムの合計１００質量％に対し、酸化マグネシウムの比率が５質量％以上、９０質量％以下であることが好ましい。酸化マグネシウムの比率が５質量％未満では、柔軟性が乏しくなる傾向があるためハンドリングによる割れが生じ易く、安定したバリア性が得られ難くなる場合がある。一方、酸化マグネシウムの比率が９０質量％を超えるとバリア性が低下する。
【００３０】
また、このガスバリア性フィルムは高湿度環境下にさらされることもあるため、高湿度下でもガスバリア性の劣化が小さいことも望ましい。無機化合物薄膜中に含まれる酸化アルミニウムおよび酸化マグネシウムの合計１００質量％に対し、酸化マグネシウムの比率が５質量％以上、２５質量％以下だと、４０℃、９０％ＲＨ、５０時間処理前後のガスバリア性の劣化が小さい。酸化マグネシウムの比率が１５質量％以上、２５質量％以下がより好ましい。
酸化マグネシウムの比率が５質量％以上、２５質量％以下だと、酸化アルミニウムと酸化マグネシウムの複合酸化物が形成しやすくなることで、水と反応しやすい酸化マグネシウムが単体で存在しにくく水による変質が小さくなる。
【００３１】
一方、無機化合物薄膜中に含まれる酸化アルミニウムおよび酸化マグネシウムの合計１００質量％に対し、酸化マグネシウムの比率が７０質量％以上、９０質量％以下だと、４０℃、９０％ＲＨ、５０時間処理前後のガスバリア性の劣化が小さい。
酸化マグネシウムの比率が７０質量％以上、９０質量％以下だと、酸化マグネシウムの周囲を覆うように酸化アルミニウムが分布するため、水による変質が小さくなる。
酸化マグネシウムの比率が８０質量％以上、９０質量％以下がより好ましい。  
【００３２】
本発明における無機化合物薄膜は、酸化アルミニウムと酸化マグネシウムとを含んでいる薄膜であるが、本発明の目的を害さない範囲で、酸化アルミニウムおよび酸化マグネシウム以外の他の化合物を含んでもよい。他の化合物としては、例えば、各種の酸化物、窒化物、もしくはそれらの混合物質が挙げられ、具体的には、酸化珪素、酸化カルシウム、酸化ストロンチウム、酸化スカンジウム、酸化イットリウム、酸化ランタン、酸化セリウム、二酸化チタン、酸化ジルコニウム、酸化ハフニウム、三二酸化バナジウム、酸化タンタル等の酸化物、窒化マグネシウム、窒化カルシウム、窒化ランタン、窒化チタン、窒化ハフニウム等の窒化物、さらにこれらの混合物質が挙げられる。他の化合物を含む場合、その含有率は、無機化合物薄膜中の全物質の重量に対し５質量％以下であることが望ましい。
【００３３】
前記無機化合物薄膜の膜厚は、特に限定されないが、５〜８０ｎｍが好ましく、さらに好ましくは５ｎｍ以上、６０ｎｍ以下であり、特に好ましくは５ｎｍ以上、５０ｎｍ以下である。
無機化合物薄膜の膜厚が５ｎｍ未満では、満足のいくガスバリア性が得られ難くなる場合があり、一方、８０ｎｍを超えて過度に厚くしても、それに相当するガスバリア性の向上の効果は得られず、屈曲による無機薄膜の割れが大きく、蒸着直後のロール巻き工程後ですでにバリア性が劣る。また、８０ｎｍを超えて膜厚を大きくなると、蒸着速度を上がるために、高湿度下での水蒸気バリア性が得られにくい。
また、特に包装材料として使用する場合、基材として用いるプラスチックフィルムの厚みは、取り扱いやすさの点から９μｍ以上、５０μｍ以下の範囲が適しており、１００μｍ以上だとハンドリング等でのフィルムの屈曲による無機薄膜の割れが大きくバリア性向上効果は得られない。
【００３４】
本願で言う無機化合物薄膜の組成・膜厚は、蛍光Ｘ線を用いた検量線法にて求めた値をいう。
本願の検量線は、以下の手順に沿って作成したものを使用した。酸化アルミニウムと酸化マグネシウムとからなる無機化合物薄膜を持つフィルムを作成し、誘導結合プラズマ発光法（ＩＣＰ法）で酸化アルミニウムと酸化マグネシウムそれぞれの付着量を求めた。求めた酸化アルミニウムと酸化マグネシウムとの付着量より、作成した無機酸化物薄膜の組成を算出した。
【００３５】
膜厚は、無機酸化薄膜の密度がバルク密度の８割であるとし、かつ  酸化アルミニウムと酸化マグネシウムとが混合された状態であってもそれぞれ体積を保つとして算出した。酸化アルミニウムの膜中の含有率ｗａ（％）、酸化マグネシウムの膜中の含有量ｗｍ（％）は、酸化アルミニウムの単位面積当たりの付着量をＭａ（ｇ／ｃｍ２）、酸化マグネシウムの単位面積当たりの付着量をＭｍ（ｇ／ｃｍ２）とすると、各々下記式（１）、（２）で求められる。
ｗａ＝１００×［Ｍａ／（Ｍａ＋Ｍｍ）］    ・・・式（１）
ｗｍ＝１００−ｗａ                      ・・・式（２）
【００３６】
酸化アルミニウムの単位面積当たりの付着量をＭａ（ｇ／ｃｍ２）、そのバルクの密度をρａ（３．９７ｇ／ｃｍ３）とし、酸化マグネシウムの単位面積当たりの付着量をＭｍ（ｇ／ｃｍ２）、そのバルクの密度をρｍ（３．６５ｇ／ｃｍ３）とすると、膜厚ｔ（ｎｍ）は下記式（３）で求められる。
ｔ＝（（Ｍａ／（ρａ×０．８）＋Ｍｍ／（ρｍ×０．８））×１０−７    ・・・式（３）
【００３７】
膜厚、組成を規定した無機酸化薄膜を数種類作成し、蛍光Ｘ線装置で測定することにより検量線を作成した。
蛍光Ｘ線法で測定した膜厚の値は、ＴＥＭで実際に計測した膜厚と近いものであった。
【００３８】
以下、プラスチックフィルムの少なくとも片面に無機化合物薄膜を形成する方法について説明する。
無機化合物薄膜を形成する方法は、真空槽内で、基板であるプラスチックフィルム上に、無機化合物薄膜を形成するドライプロセスであることが好ましい。具体的には、真空蒸着法、スパッタリング法、イオンプレーティング法などの物理蒸着法（ＰＶＤ法）、あるいは化学蒸着法（ＣＶＤ法）など、公知の蒸着法を適宜採用することができる。特に、包装材料に適用する本発明のガスバリア性フィルムを製造する場合には、生産性の観点から真空蒸着法が好ましい。
真空蒸着法で無機化合物薄膜を形成する場合、蒸着材料を加熱する方式としては、抵抗加熱、高周波誘導加熱、電子ビーム加熱などの方式がある。
包装材料に適用する本発明のガスバリア性フィルムを製造する場合などには、高速成膜が可能な点で、電子ビーム加熱蒸着法が適している。
【００３９】
電子ビーム加熱方式を使い酸化アルミニウムと酸化マグネシウムを含んでいる無機化合物薄膜を形成するには、蒸着材料として、酸化アルミニウムおよび酸化マグネシウムを用いるのが良い。
【００４０】
好ましい方法としては、純度が９９．９％以上の酸化アルミニウムの焼成粒子と純度が９９．９％以上の酸化マグネシウムの焼成粒子とを別々に配置し、個々に加熱して蒸発させ気相で混合し無機化合薄膜を形成する方法が好ましい。
酸化アルミニウムと酸化マグネシウムとを混合した材料を使用した場合、酸化アルミニウムと酸化マグネシウムとの蒸気圧が異なるために長時間蒸発させていると蒸気圧の高い酸化マグネシウムが選択的に蒸発してしまい混合材料の組成が変化し、それにより形成される無機化合物薄膜の組成も変化してしまう。
【００４１】
酸化アルミニウムと酸化マグネシウムとを個々に加熱する方法としては２台のビーム源を使う方法もあるが、１台のビーム源を使いビームを時分割で個々の材料を走査し個別に加熱する方法がある。材料を個別に加熱することで、材料毎に適した加熱ができるため、蒸発特性の異なる材料を混合して加熱する事により生じるスプラッシュの低減や、高精度な組成比率および膜厚の制御が可能となる。また、緻密な薄膜ができやすいため、高湿度下での水蒸気バリア性も向上しやすい。
【００４２】
酸化アルミニウムと酸化マグネシウムとの材料形状としては粒状材料を使うことが好ましい。酸化アルミニウムの粒子及び酸化マグネシウムの粒子の粒径は、それぞれ２〜６ｍｍ、２〜６ｍｍの範囲が好ましく、酸化アルミニウムの粒子は３〜６ｍｍの範囲がより好ましい。
粉体では真空引き時、加熱開始時に飛散してしまい、また、大型の固まりではヒートショックで砕けうまく蒸着できない。
【００４３】
真空蒸着法で成膜する場合、蒸着中の圧力は３．０×１０−１Ｐａ以下とすることが好ましい。圧力が３．０×１０−１Ｐａよりも大きくなると、蒸着粒子のエネルギーが小さくなり粗い膜になる傾向があり、バリア性が低下するおそれがある。
【００４４】
また、真空蒸着法で成膜する際のプラスチックフィルムの温度は、特に限定されないが、好ましくは−２０〜４０℃の範囲である。
【００４５】
以上のようにして、酸素や水蒸気に対するバリア性、特に水蒸気バリア性に優れた本発明のガスバリア性フィルムが得られる。
【実施例】
【００４６】
以下に実施例を示して本発明を具体的に説明するが、本発明は下記実施例に限定されるものではない。
なお、各実施例で得られたフィルム特性は以下の方法により測定、評価した。【００４７】
１）酸素透過率
ＪＩＳ  Ｋ７１２６−２  Ａ法に準じて、酸素透過率測定装置（ＭＯＣＯＮ社製「ＯＸ−ＴＲＡＮ  ２／２１」）を用い、２３℃、６５％ＲＨの条件下で測定した。なお測定に際しては、無機化合物薄膜面を酸素ガス側とした。【００４８】
２）水蒸気透過率
ＪＩＳ  Ｋ７１２９  Ｂ法に準じて、水蒸気透過率測定装置（ＭＯＣＯＮ社製「ＰＥＲＭＡＴＲＡＮ−Ｗ  ３／３１」）を用い、４０℃、９０％ＲＨの条件下で測定した（測定［１］）。その後、サンプルを４０℃、９０％ＲＨで５０時間加湿処理した後、再び水蒸気透過率の測定をした（測定［２］）。この際、水蒸気透過変化率（ΔＷＶＴＲ）も確認した。算出方法は下記の通りである。
ΔＷＶＴＲ＝（測定［２］−測定［１］）／測定［１］×１００    ・・・式（４）
なお測定に際しては、無機化合物薄膜面を高湿度側とした。【００４９】
３）無機化合物薄膜の組成・膜厚
蛍光Ｘ線分析装置（（株）リガク製「ＺＳＸ１００ｅ」）を用いて、予め作成した検量線により膜厚組成を測定した。なお、励起Ｘ線管の条件として５０ｋＶ、７０ｍＡとした。【００５０】
〔実施例１〕
プラスチックフィルムとして１２μｍ厚のポリエチレンテレフタレート（ＰＥＴ）フィルム（東洋紡績（株）製「Ｅ５１００」）を使用し、該フィルム上に、酸化アルミニウム（蒸着材料１）と酸化マグネシウム（蒸着材料２）とからなる無機化合物薄膜を蒸着により形成し、積層フィルムを得た。
詳しくは、蒸着材料１としては、３〜６ｍｍ程度の粒子状酸化アルミニウム（純度９９％）を、蒸着材料２としては、２〜６ｍｍ程度の粒状の酸化マグネシウム（純度９９．９％以上）を使用し、各蒸着材料１、２は混合せずに別々に蒸着源に入れた。加熱は、電子銃（日本電子社製「ＪＯＢＧ−１０００ＵＢ」；最大出力１００ｋｗ）を使用した。【００５１】
１台の電子銃を用いて酸化アルミニウムと酸化マグネシウムとに電子ビームを時分割で照射して加熱することにより、酸化アルミニウムと酸化マグネシウムとを蒸発させ、無機化合物薄膜の蒸着を行った。電子ビームの出力と走査の時分割により個々の材料への照射時間を調整し、酸化アルミニウムと酸化マグネシウムとからなる無機化合物薄膜の膜厚および組成を調整した。具体的には、電子ビームの出力は、電子銃のエミッション電流を０．８Ａとし、電子ビームの照射時間は、酸化アルミニウム６７に対し酸化マグネシウム５３の比率で時分割した。また蒸着時の圧力は２．５×１０−１Ｐａ以下であった。【００５２】
なお、蒸着は、巻き出しロール部、コーティングロール部および巻取りロール部を備えた真空槽で行い、フィルム幅が５５０ｍｍであるプラスチックフィルムを巻き出しロールにセットし、フィルムの送り速度５０ｍ／ｍｉｎで、連続して蒸着を行った。蒸着時のフィルムを冷却する為のコーティングロールの温度は−１０℃に調整した。【００５３】
〔実施例２〕
実施例１において、フィルムの送り速度を９５ｍ／ｍｉｎとし、電子銃のエミッション電流を１．２Ａとし、電子ビームの照射時間を酸化アルミニウム１９に対し酸化マグネシウム５の比率で時分割するよう変更したこと以外は、実施例１と同様にして、積層フィルムを得た。【００５４】
〔実施例３〕
実施例１において、フィルムの送り速度を３０ｍ／ｍｉｎとし、電子銃のエミッション電流を１．２Ａとし、電子ビームの照射時間を酸化アルミニウム１３に対し酸化マグネシウム２の比率で時分割するよう変更したこと以外は、実施例１と同様にして、積層フィルムを得た。【００５５】
〔実施例４〕
実施例１において、フィルムの送り速度を６０ｍ／ｍｉｎとし、電子銃のエミッション電流を１．２Ａとし、電子ビームの照射時間を酸化アルミニウム１０７に対し酸化マグネシウム１３の比率で時分割するよう変更したこと以外は、実施例１と同様にして、積層フィルムを得た。【００５６】
〔実施例５〕
実施例１において、フィルムの送り速度を６０ｍ／ｍｉｎとし、電子銃のエミッション電流を１．３Ａとし、電子ビームの照射時間を酸化アルミニウム９８に対し酸化マグネシウム２２の比率で時分割するよう変更したこと以外は、実施例１と同様にして、積層フィルムを得た。【００５７】
〔実施例６〕
実施例１において、フィルムの送り速度を４５ｍ／ｍｉｎとし、電子銃のエミッション電流を１．４Ａとし、電子ビームの照射時間を酸化アルミニウム５に対し酸化マグネシウム１の比率で時分割するよう変更したこと以外は、実施例１と同様にして、積層フィルムを得た。【００５８】
〔実施例７〕
実施例１において、フィルムの送り速度を６０ｍ／ｍｉｎとし、電子銃のエミッション電流を１．４Ａとし、電子ビームの照射時間を酸化アルミニウム５に対し酸化マグネシウム１の比率で時分割するよう変更したこと以外は、実施例１と同様にして、積層フィルムを得た。【００５９】
〔実施例８〕
実施例１において、プラスチックフィルムとして２５μｍ厚のＰＥＴフィルム（東洋紡績（株）製「Ｅ５１００」）を使用し、フィルムの送り速度を６５ｍ／ｍｉｎとし、電子銃のエミッション電流を１．４Ａとし、電子ビームの照射時間を酸化アルミニウム５に対し酸化マグネシウム１の比率で時分割するよう変更したこと以外は、実施例１と同様にして、積層フィルムを得た。【００６０】
〔実施例９〕
実施例１において、プラスチックフィルムとして５０μｍ厚のＰＥＴフィルム（東洋紡績（株）製「Ａ４１００」）を使用し、フィルムの送り速度を５０ｍ／ｍｉｎとし、電子銃のエミッション電流を１．２Ａとし、電子ビームの照射時間を酸化アルミニウム１９に対し酸化マグネシウム５の比率で時分割するよう変更したこと以外は、実施例１と同様にして、積層フィルムを得た。【００６１】
〔比較例１〕
実施例１において、３〜６ｍｍ程度の粒子状酸化アルミニウム（純度９９％）と２〜６ｍｍ程度の粒状の酸化マグネシウム（純度９９．９％以上）が物質量比で２．５：１．０になるように混合し、フィルムの送り速度は１１０ｍ／ｍｉｎ、電子銃のエミッション電流を０．７Ａとしたこと以外は、実施例１と同様にして、積層フィルムを得た。【００６２】
〔比較例２〕
実施例１において、フィルムの送り速度を２０ｍ／ｍｉｎとし、電子銃のエミッション電流を１．４Ａとし、電子ビームの照射時間を酸化アルミニウム５に対し酸化ケイ素１の比率で時分割するよう変更したこと以外は、実施例１と同様にして、積層フィルムを得た。【００６３】
〔比較例３〕
実施例１において、フィルムの送り速度を２０ｍ／ｍｉｎとし、電子銃のエミッション電流を１．４Ａとし、電子ビームの照射時間を酸化アルミニウム５に対し酸化ケイ素１の比率で時分割するよう変更したこと以外は、実施例１と同様にして、積層フィルムを得た。【００６４】
以上の実施例および比較例で得られた積層フィルムについて、無機化合物薄膜の膜厚、無機化合物薄膜中の蒸着材料２の含有率、酸素透過率、水蒸気透過率および４０℃９０％ＲＨで５０時間処理した後の水蒸気透過変化率（ΔＷＶＴＲ）を表１に示す。【００６５】
【表１】
2014129387.tif 000002
【産業上の利用可能性】
【００６６】
本発明により、酸素および水蒸気などに対する高いガスバリア性を持ったガスバリア性積層フィルムを提供することができる。本発明のガスバリア性フィルムは、各種食品、医薬品、工業製品の包装用途のほか、高いガスバリア性や耐久性が求められる太陽電池、電子ペーパー、有機ＥＬ素子、半導体素子等の工業用途にも広く用いることができるので、産業界に大きく寄与することが期待される。
【国際調査報告】
2014129387.tif 000003
2014129387.tif 000004
2014129387.tif 000005
2014129387.tif 000006